(57)【要約】本願は、少なくとも１種の一般式Ｉの化合物と、少なくとも１種の一般式ＩＩの化合物と、少なくとも１種の一般式ＩＩＩの化合物とを含む液晶組成物および液晶表示デバイスを提供し、これらの３種の化合物の配合により、該組成物は、より良好でより高い光学異方性、誘電異方性、良好な低温相溶性、優れた抵抗率、および紫外線照射後の電圧保持率を有することができる。【特許請求の範囲】
【請求項１】
少なくとも１種の一般式Ｉの化合物と、少なくとも１種の一般式ＩＩの化合物と、少なくとも１種の一般式ＩＩＩの化合物とを含む、液晶組成物。
【化１】
2021510390.tif 000144
【化２】
2021510390.tif 000145
【化３】
2021510390.tif 000146
（Ｒ1、Ｒ2、Ｒ3、Ｒ4およびＲ5は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基のいずれか１種であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、または３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−、または−ＣＯＯ−基により置換された基であり、
Ｒ6は、１〜１２個の炭素原子を含む直鎖もしくは分岐鎖のアルキル基であり、環
【化４】
2021510390.tif 000147
は、それぞれ独立して
【化５】
2021510390.tif 000148
であり、ｎ1は１または２であり、ｎ2は０または１であり、ｍ1およびｍ2は独立して０または１である。）
【請求項２】
前記一般式Ｉの化合物が液晶組成物の全重量の１％〜６０％を占め、好ましくは５％〜５０％を占め、好ましくは１０％〜４５％を占め、前記一般式ＩＩＩの化合物が液晶組成物の全重量の１％〜２０％を占める、請求項１に記載の液晶組成物。
【請求項３】
前記一般式ＩＩの化合物が液晶組成物の全重量の１０％以上を占め、好ましくは１０％〜３０％を占め、好ましくは１３％〜３０％を占め、好ましくは１５％〜３０％を占める、請求項１または２に記載の液晶組成物。
【請求項４】
前記一般式Ｉの化合物は、
【化６】
2021510390.tif 000149
および／または
【化７】
2021510390.tif 000150
であり、
前記一般式ＩＩの化合物は、以下のような構造を有する化合物のいずれか１種または少なくとも２種の組み合わせであり、
【化８】
2021510390.tif 000151
【化９】
2021510390.tif 000152
【化１０】
2021510390.tif 000153
【化１１】
2021510390.tif 000154
【化１２】
2021510390.tif 000155
【化１３】
2021510390.tif 000156
【化１４】
2021510390.tif 000157
前記一般式ＩＩＩの化合物は、以下のような構造を有する化合物のいずれか１種または少なくとも２種の組み合わせである、請求項１〜３のいずれか１項に記載の液晶組成物。
【化１５】
2021510390.tif 000158
【化１６】
2021510390.tif 000159
【化１７】
2021510390.tif 000160
【化１８】
2021510390.tif 000161
【化１９】
2021510390.tif 000162
【請求項５】
前記液晶組成物は、少なくとも１種の一般式ＩＶの化合物を更に含み、
【化２０】
2021510390.tif 000163
（ただし、Ｒ7およびＲ8は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基のいずれか１種であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−または−ＣＯＯ−により置換された基であり、環
【化２１】
2021510390.tif 000164
であり、Ｚ1は−ＣＨ2ＣＨ2−、−ＣＨ2Ｏ−、−ＯＣＨ2−、−ＣＯ−Ｏ−、−Ｏ−ＣＯ−または単結合であり、ｎ3は０、１または２であり、ａは０または１であり、ａが０である場合、ｎ3は１であり、且つ環
【化２２】
2021510390.tif 000165
ではない。）
好ましくは、前記一般式ＩＶの化合物が液晶組成物の全重量の５％〜８０％を占め、好ましくは１０％〜７０％を占め、好ましくは１５％〜６０％を占め、
好ましくは、前記一般式ＩＶの化合物は、以下のような構造を有する化合物のいずれか１種または少なくとも２種の組み合わせである、請求項１〜４のいずれか１項に記載の液晶組成物。
【化２３】
2021510390.tif 000166
【化２４】
2021510390.tif 000167
【化２５】
2021510390.tif 000168
【化２６】
2021510390.tif 000169
【化２７】
2021510390.tif 000170
【化２８】
2021510390.tif 000171
【化２９】
2021510390.tif 000172
【化３０】
2021510390.tif 000173
【化３１】
2021510390.tif 000174
【請求項６】
前記液晶組成物は、少なくとも１種の一般式Ｖの化合物を更に含み、
【化３２】
2021510390.tif 000175
（ただし、Ｘ1およびＸ2は、独立して１〜１２個の炭素原子を含む直鎖もしくは分岐鎖のアルキル基、２〜１２個の炭素原子を含む直鎖もしくは分岐鎖のアルケニル基である。）
好ましくは、前記一般式Ｖの化合物が液晶組成物の全重量の１％〜３０％を占め、好ましくは１％〜２０％を占め、好ましくは１％〜１５％を占める、請求項１〜５のいずれか１項に記載の液晶組成物。
【請求項７】
前記液晶組成物は、少なくとも１種の一般式ＶＩの化合物を更に含み、
【化３３】
2021510390.tif 000176
（ただし、Ｒ9およびＲ10は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基のいずれか１種であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−または−ＣＯＯ−により置換された基であり、環
【化３４】
2021510390.tif 000177
であり、ｎ4は１、２または３であり、Ｚ2は−ＣＨ2ＣＨ2−、−ＣＯ−Ｏ−、−Ｏ−ＣＯ−、−Ｃ≡Ｃ−または単結合である。）
好ましくは、前記一般式ＶＩの化合物が液晶組成物の全重量の０％〜６０％を占め、好ましくは１％〜３０％を占め、好ましくは１％〜２０％を占め、
好ましくは、前記一般式ＶＩの化合物は、以下のような構造を有する化合物のいずれか１種または少なくとも２種の組み合わせである、請求項１〜６のいずれか１項に記載の液晶組成物。
【化３５】
2021510390.tif 000178
【化３６】
2021510390.tif 000179
【化３７】
2021510390.tif 000180
【化３８】
2021510390.tif 000181
【化３９】
2021510390.tif 000182
【化４０】
2021510390.tif 000183
【化４１】
2021510390.tif 000184
【化４２】
2021510390.tif 000185
【化４３】
2021510390.tif 000186
【化４４】
2021510390.tif 000187
【化４５】
2021510390.tif 000188
【化４６】
2021510390.tif 000189
【化４７】
2021510390.tif 000190
【請求項８】
前記液晶組成物は、少なくとも１種の重合性化合物を更に含む、請求項１〜７のいずれか１項に記載の液晶組成物。
【請求項９】
請求項１〜８のいずれか１項に記載の液晶組成物を含む、液晶表示デバイス。
【請求項１０】
前記液晶表示デバイスの表示方式は、垂直配向型、インプレーンスイッチング型またはポリマー安定化配向型であり、前記液晶表示デバイスの駆動方式はアクティブマトリクス型である、請求項９に記載の液晶表示デバイス。
【発明の詳細な説明】
【技術分野】
【０００１】
本願は、液晶材料の技術分野に属し、液晶組成物および液晶表示デバイスに関する。
【背景技術】
【０００２】
液晶表示素子は、時計、電卓、表示スクリーンをはじめとして、家電、コンピュータ、携帯電話、電子辞書等の各分野に適用されている。液晶表示方式として、その代表的な形態はＴＮ（捩れネマチック）型、ＳＴＮ（超捩れネマチック）型、ＤＳ（動的光散乱）型、ＧＨ（ゲストホスト）型、ＩＰＳ（インプレーンスイッチング）型、ＯＣＢ（光学補償複屈折）型、ＥＣＢ（電圧制御複屈折）型、ＶＡ（垂直配向）型、ＣＳＨ（カラースーパーホメオトロピック）型、ＦＬＳ（強誘電性液晶）型またはＰＳＡ（ポリマー安定化配向）型等である。素子の駆動方式により、ＰＭ（パッシブマトリクス）型およびＡＭ（アクティブマトリクス）型に分けられる。ＰＭは、スタティックおよびマルチプレックス等のタイプに分けられる。ＡＭは、ＴＦＴ（薄膜トランジスタ）、ＭＩＭ（金属−絶縁層−金属）等のタイプに分けられる。いずれの表示モードでも、使用する液晶材料が、低い駆動電圧、高い応答速度、広い操作温度範囲、大きい誘電異方性の絶対値、高い相転移温度、および良好な相溶性を有することが求められる。
【０００３】
しかし、関連技術において、大きな負の誘電異方性の絶対値を備えるとともに、低温安定性が良く、応答が速い液晶組成物を得ることは困難であった。誘電異方性の絶対値が大きい液晶組成物は、臨界電圧が高く、消費電力も高く、応答速度も相対的に遅い。そのため、ますます高くなる応用ニーズに応えるために、本分野において、負の誘電異方性の液晶化合物を改良し続ける必要がある。
【０００４】
また、液晶表示分野の発展に伴い、液晶パネルの厚さがますます薄くなり、液晶表示素子の表示効果に対してもより高い要求が求められ、更に、液晶ディスプレイは製造および使用中に、可視光ＵＶ照射、高温および長時間のアドレス指定ドライバを経るため、多くの液晶媒体が表示品位に存在する問題を良好に解決できず、液晶表示素子の歩留まりが悪化してしまう。そのうち、映像残留は液晶表示素子の品質問題の代表的な１つである。
【０００５】
映像残留は、同一の画面で、液晶が長時間の駆動により分極され、液晶偏向が信号電圧により制御されず、スクリーンに一定の時間内に同一画面が表示され、該現象も時間の経過とともに弱くなり、最後に無くなることである。映像残留は、線残留および面残留に分けられ、ここで、線残留は液晶材料自体の信頼性と大きく関連し、液晶材料の信頼性を表すためによく用いられる性能パラメータは電圧保持率（ＶＨＲ）であり、ＶＨＲが高いほど、液晶材料が干渉要素（例えば、液晶不純物、高低温、ＵＶ照射等）に影響される可能性は低い。
【０００６】
しかし、現在の液晶媒体は、上記のような要求を同時に満たすことができず、例えば、日本特開平９−１２４５２９および日本特開２００６−１６９４７２に開示された液晶組成物は、その中に熱的に安定な酸化防止剤が加えられたが、光や熱に対する安定性が依然として悪く、要求を満たすことができない。
【０００７】
そのため、適当な光学異方性、誘電異方性を有することを確保できるとともに、比較的高い電圧保持率ＶＨＲを有し、液晶表示デバイスの表示品位を向上させる液晶組成物の開発は、本分野の研究重点である。
【発明の概要】
【発明が解決しようとする課題】
【０００８】
本願の目的は、適当な光学異方性、誘電異方性を有し、良好な低温相溶性および電圧保持率を更に有する液晶組成物および液晶表示デバイスを提供することである。
【課題を解決するための手段】
【０００９】
この目的を達成するために、本願は以下の技術案を採用する。
【００１０】
一態様において、本願は、少なくとも１種の一般式Ｉの化合物と、少なくとも１種の一般式ＩＩの化合物と、少なくとも１種の一般式ＩＩＩの化合物とを含む液晶組成物を提供する。
【００１１】
【化１】
2021510390.tif 000002
【００１２】
【化２】
2021510390.tif 000003
【００１３】
【化３】
2021510390.tif 000004
【００１４】
（ただし、Ｒ1、Ｒ2、Ｒ3、Ｒ4およびＲ5は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基のいずれか１種であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−または−ＣＯＯ−基により置換された基であり、Ｒ6は、１〜１２個の炭素原子を含む直鎖もしくは分岐鎖のアルキル基であり、環
【００１５】
【化４】
2021510390.tif 000005
【００１６】
は、それぞれ独立して
【００１７】
【化５】
2021510390.tif 000006
【００１８】
であり、ｎ1は１または２であり、ｎ2は０または１であり、ｍ1およびｍ2は独立して０または１である。）
【００１９】
本願において、液晶組成物に一般式Ｉ、ＩＩおよびＩＩＩの化合物が同時に含まれているため、成分同士の組み合わせにより、該組成物はより高い光学異方性、誘電異方性、良好な低温相溶性、および優れた電圧保持率を有し、画像残留の問題をより良好に解決できる。
【００２０】
好ましくは、前記一般式Ｉの化合物は、液晶組成物の全重量の１％〜６０％を占め、例えば、１％、２％、４％、６％、８％、１０％、１５％、２０％、２５％、３０％、３５％、４０％、４５％、５０％、５５％、６０％を占め、好ましくは５％〜５０％を占め、好ましくは１０％〜４５％を占める。前記一般式ＩＩＩの化合物は、液晶組成物の全重量の１％〜２０％を占め、例えば、１％、２％、４％、６％、８％、１０％、１２％、１４％、１６％、１８％または２０％を占める。一般式ＩＩＩの化合物の含有量が２０％を超えると、液晶組成物の相溶性は悪くなる。
【００２１】
好ましくは、前記一般式ＩＩの化合物は、液晶組成物の全重量の１０％以上を占め、例えば、１０％、１２％、１３％、１５％、１８％、２０％、２３％、２５％、２８％または３０％を占め、好ましくは１０％〜３０％を占め、好ましくは１３％〜３０％を占め、好ましくは１５％〜３０％を占める。一般式ＩＩの化合物の含有量が１０％未満であると、液晶組成物の相転移温度が低減し、液晶組成物の作業シーンが限られる。
【００２２】
好ましくは、前記一般式Ｉの化合物は、
【００２３】
【化６】
2021510390.tif 000007
【００２４】
および／または
【００２５】
【化７】
2021510390.tif 000008
【００２６】
であり、ただし、Ｒ1およびＲ2の限定は上述したとおりであり、ここで説明を省略する。
【００２７】
前記一般式ＩＩの化合物は、以下のような構造を有する化合物のいずれか１種または少なくとも２種の組み合わせであり、ただし、Ｒ3およびＲ4の限定は上述したとおりであり、ここで説明を省略する。
【００２８】
【化８】
2021510390.tif 000009
【００２９】
【化９】
2021510390.tif 000010
【００３０】
【化１０】
2021510390.tif 000011
【００３１】
【化１１】
2021510390.tif 000012
【００３２】
【化１２】
2021510390.tif 000013
【００３３】
【化１３】
2021510390.tif 000014
【００３４】
【化１４】
2021510390.tif 000015
【００３５】
前記一般式ＩＩＩの化合物は、以下のような構造を有する化合物のいずれか１種または少なくとも２種の組み合わせであり、ただし、Ｒ5およびＲ6の限定は上述したとおりであり、ここで説明を省略する。
【００３６】
【化１５】
2021510390.tif 000016
【００３７】
【化１６】
2021510390.tif 000017
【００３８】
【化１７】
2021510390.tif 000018
【００３９】
【化１８】
2021510390.tif 000019
【００４０】
【化１９】
2021510390.tif 000020
【００４１】
本願において、前記１〜１２個の炭素原子を含む直鎖もしくは分岐鎖のアルキル基またはアルコキシ基は、１つ、２つ、３つ、４つ、５つ、６つ、７つ、８つ、９つ、１０個、１１個、または１２個の炭素原子を含む直鎖もしくは分岐鎖のアルキル基またはアルコキシ基であってもよい。本願において、前記直鎖もしくは分岐鎖のアルキル基の具体例は、メチル基、エチル基、プロピル基、イソプロピル基、ブチル基、ペンチル基、オクチル基、ヘプチル基、デシル基、ドデシル基等であってもよい。前記直鎖もしくは分岐鎖のアルコキシ基の具体例は、メトキシ基、エトキシ基、プロポキシ基、ブトキシ基等であってもよい。
【００４２】
好ましくは、本願に記載の液晶組成物は、少なくとも１種の一般式ＩＶの化合物を更に含み、
【００４３】
【化２０】
2021510390.tif 000021
【００４４】
（ただし、Ｒ7およびＲ8は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−または−ＣＯＯ−により置換された基であり、環
【００４５】
【化２１】
2021510390.tif 000022
【００４６】
であり、Ｚ1は−ＣＨ2ＣＨ2−、−ＣＨ2Ｏ−、−ＯＣＨ2−、−ＣＯ−Ｏ−、−Ｏ−ＣＯ−または単結合であり、ｎ3は０、１または２であり、ａは０または１であり、ａが０である場合、ｎ3は１であり、且つ環
【００４７】
【化２２】
2021510390.tif 000023
【００４８】
ではない。）
【００４９】
好ましくは、前記一般式ＩＶの化合物は、液晶組成物の全重量の５％〜８０％を占め、例えば、５％、８％、１０％、１５％、２０％、２５％、３０％、３５％、４０％、４５％、５０％、５５％、６０％、６５％、７０％、７５％、または８０％を占め、好ましくは１０％〜７０％を占め、好ましくは１５％〜６０％を占める。
【００５０】
好ましくは、前記一般式ＩＶの化合物は、以下のような構造を有する化合物のいずれか１種または少なくとも２種の組み合わせであり、ただし、Ｒ7およびＲ8の限定は上述したとおりであり、ここで説明を省略する。
【００５１】
【化２３】
2021510390.tif 000024
【００５２】
【化２４】
2021510390.tif 000025
【００５３】
【化２５】
2021510390.tif 000026
【００５４】
【化２６】
2021510390.tif 000027
【００５５】
【化２７】
2021510390.tif 000028
【００５６】
【化２８】
2021510390.tif 000029
【００５７】
【化２９】
2021510390.tif 000030
【００５８】
【化３０】
2021510390.tif 000031
【００５９】
【化３１】
2021510390.tif 000032
【００６０】
好ましくは、本願に記載の液晶組成物は、少なくとも１種の一般式Ｖの化合物を更に含み、
【００６１】
【化３２】
2021510390.tif 000033
【００６２】
（ただし、Ｘ1およびＸ2は、独立して１〜１２個の炭素原子を含む直鎖もしくは分岐鎖のアルキル基、２〜１２個の炭素原子を含む直鎖もしくは分岐鎖のアルケニル基である。）
【００６３】
好ましくは、前記一般式Ｖの化合物は、液晶組成物の全重量の１％〜３０％を占め、例えば、１％、３％、５％、８％、１０％、１３％、１５％、１８％、２０％、２３％、２５％、２８％、または３０％を占め、好ましくは１％〜２０％を占め、好ましくは１％〜１５％を占める。
【００６４】
好ましくは、本願に記載の液晶組成物は、少なくとも１種の一般式ＶＩの化合物を更に含み、
【００６５】
【化３３】
2021510390.tif 000034
【００６６】
（ただし、Ｒ9およびＲ10は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基のいずれか１種であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−、または−ＣＯＯ−により置換された基であり、環
【００６７】
【化３４】
2021510390.tif 000035
【００６８】
であり、ｎ4は１、２または３であり、Ｚ2は−ＣＨ2ＣＨ2−、−ＣＯ−Ｏ−、−Ｏ−ＣＯ−、−Ｃ≡Ｃ−または単結合である。）
【００６９】
好ましくは、前記一般式ＶＩの化合物は、液晶組成物の全重量の０％〜６０％を占め、例えば、０％、１％、３％、５％、８％、１０％、１５％、１８％、２０％、２５％、３０％、３５％、４０％、４５％、５０％、５５％、または６０％を占め、好ましくは１％〜３０％を占め、好ましくは１％〜２０％を占める。
【００７０】
好ましくは、前記一般式ＶＩの化合物は、以下のような構造を有する化合物のいずれか１種または少なくとも２種の組み合わせであり、ただし、Ｒ9およびＲ10の限定は上述したとおりであり、ここで説明を省略する。
【００７１】
【化３５】
2021510390.tif 000036
【００７２】
【化３６】
2021510390.tif 000037
【００７３】
【化３７】
2021510390.tif 000038
【００７４】
【化３８】
2021510390.tif 000039
【００７５】
【化３９】
2021510390.tif 000040
【００７６】
【化４０】
2021510390.tif 000041
【００７７】
【化４１】
2021510390.tif 000042
【００７８】
【化４２】
2021510390.tif 000043
【００７９】
【化４３】
2021510390.tif 000044
【００８０】
【化４４】
2021510390.tif 000045
【００８１】
【化４５】
2021510390.tif 000046
【００８２】
【化４６】
2021510390.tif 000047
【００８３】
【化４７】
2021510390.tif 000048
【００８４】
本願において、前記２〜１２個の炭素原子を含むアルケニル基またはアルケニルオキシ基は、２つ、３つ、４つ、５つ、６つ、７つ、８つ、９つ、１０個、１１個、または１２個の炭素原子を含む直鎖もしくは分岐鎖のアルケニル基またはアルケニルオキシ基であってもよい。本願において、前記直鎖もしくは分岐鎖のアルケニル基の具体例は、
【００８５】
【化４８】
2021510390.tif 000049
【００８６】
等であってもよく、前記直鎖もしくは分岐鎖のアルケニルオキシ基の具体例は、
【００８７】
【化４９】
2021510390.tif 000050
【００８８】
等であってもよい。
【００８９】
好ましくは、前記３〜１２個の炭素原子を含むシクロアルキル基は、炭素原子数が３、４、５、６、７、８、９または１０であるシクロアルキル基であり、具体例は、シクロプロピル基、シクロブチル基、シクロペンチル基、シクロヘキシル基等であってもよい。
【００９０】
本願において、前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−、または−ＣＯＯ−基により置換されることは、１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における−ＣＨ2−基が、−Ｏ−、−ＣＨ＝ＣＨ−、−ＣＯ−、−ＯＣＯ−、または−ＣＯＯ−基により置換され得るが、隣接する２つの−ＣＨ2−基を同時に置換することができず、更に酸素原子が直接連結するように置換することができないことであり、例えば、−ＯＣＨ2ＣＨ2ＣＨ3における１つの−ＣＨ2−を−Ｏ−に置換して−ＣＨ2ＯＣＨ3にするか、−ＯＣＨ2ＣＨ2ＣＨ3における１つの−ＣＨ2−を−Ｏ−に置換して−ＯＣＨ2ＯＣＨ3にすることができるが、−ＯＯＣＨ2ＣＨ3にすることはできない。
【００９１】
好ましくは、前記液晶組成物は、少なくとも１種の重合性化合物を更に含み、好ましくは、前記重合性化合物は、一般式ＲＭで示す構造を有する化合物から選ばれるいずれか１種または少なくとも２種の組み合わせである。
【００９２】
【化５０】
2021510390.tif 000051
【００９３】
（ただし、Ｐ1およびＰ2は、それぞれ独立して
【００９４】
【化５１】
2021510390.tif 000052
【００９５】
または−ＳＨであり、ｒ1は１〜３の整数（例えば、１、２または３）であり、ｒ2およびｒ3は、それぞれ独立して０〜６の整数（例えば、０、１、２、３、４、５、または６）であり、ｒ4およびｒ5は、それぞれ独立して０〜４の整数（例えば、０、１、２、３、または４）であり、Ｚは単結合、−ＣＨ2ＣＨ2−、−ＣＯＯ−、−ＯＣＯ−、−ＣＨ2Ｏ−、−ＯＣＨ2−、または−ＣＨ＝ＣＨ−ＣＯＯ−であり、Ｚp1およびＺp2は同じであってもよく異なってもよく、それぞれ独立して単結合、−Ｏ−、−Ｓ−、−ＮＨ−、−ＮＨＣＯＯ−、−ＯＣＯＮＨ−、−ＣＦ2Ｏ−、−ＯＣＦ2−、−ＣＦ2Ｓ−、−ＳＣＦ2−、−ＣＨ2ＣＨ2−、−ＣＦ2ＣＨ2−、−ＣＨ2ＣＦ2−、−ＣＦ2ＣＦ2−、−ＣＦ＝ＣＨ−、−ＣＨ＝ＣＦ−、−ＣＦ＝ＣＦ−、−ＣＯ−、−ＣＯＯ−、−ＯＣＯ−、−ＯＣＯＯ−、−ＣＨ2−、−ＯＣＨ2−、−ＳＣＨ2−、−ＣＨ2Ｓ−、−ＣＨ＝ＣＨ−、−Ｃ≡Ｃ−、−ＣＨ＝ＣＨ−ＣＯＯ−、または−ＯＣＯ−ＣＨ＝ＣＨ−から選ばれ、Ｙ1およびＹ2は、それぞれ独立してＨ、ハロゲン、Ｃ原子数が１〜３（例えば、１、２または３）のアルキル基またはアルコキシ基である。）
【００９６】
好ましくは、Ｐ1およびＰ2は、それぞれ独立して
【００９７】
【化５２】
2021510390.tif 000053
【００９８】
である。
【００９９】
好ましくは、前記一般式ＲＭで示す構造を有する化合物は、以下のような化合物から選ばれるいずれか１種または少なくとも２種の組み合わせである。
【０１００】
【化５３】
2021510390.tif 000054
【０１０１】
【化５４】
2021510390.tif 000055
【０１０２】
【化５５】
2021510390.tif 000056
【０１０３】
【化５６】
2021510390.tif 000057
【０１０４】
【化５７】
2021510390.tif 000058
【０１０５】
【化５８】
2021510390.tif 000059
【０１０６】
【化５９】
2021510390.tif 000060
【０１０７】
【化６０】
2021510390.tif 000061
【０１０８】
【化６１】
2021510390.tif 000062
【０１０９】
【化６２】
2021510390.tif 000063
【０１１０】
【化６３】
2021510390.tif 000064
【０１１１】
【化６４】
2021510390.tif 000065
【０１１２】
【化６５】
2021510390.tif 000066
【０１１３】
【化６６】
2021510390.tif 000067
【０１１４】
【化６７】
2021510390.tif 000068
【０１１５】
【化６８】
2021510390.tif 000069
【０１１６】
【化６９】
2021510390.tif 000070
【０１１７】
【化７０】
2021510390.tif 000071
【０１１８】
【化７１】
2021510390.tif 000072
【０１１９】
【化７２】
2021510390.tif 000073
【０１２０】
【化７３】
2021510390.tif 000074
【０１２１】
【化７４】
2021510390.tif 000075
【０１２２】
【化７５】
2021510390.tif 000076
【０１２３】
【化７６】
2021510390.tif 000077
【０１２４】
【化７７】
2021510390.tif 000078
【０１２５】
【化７８】
2021510390.tif 000079
【０１２６】
【化７９】
2021510390.tif 000080
【０１２７】
【化８０】
2021510390.tif 000081
【０１２８】
【化８１】
2021510390.tif 000082
【０１２９】
【化８２】
2021510390.tif 000083
【０１３０】
【化８３】
2021510390.tif 000084
【０１３１】
【化８４】
2021510390.tif 000085
【０１３２】
【化８５】
2021510390.tif 000086
【０１３３】
【化８６】
2021510390.tif 000087
【０１３４】
【化８７】
2021510390.tif 000088
【０１３５】
【化８８】
2021510390.tif 000089
【０１３６】
【化８９】
2021510390.tif 000090
【０１３７】
【化９０】
2021510390.tif 000091
【０１３８】
好ましくは、前記一般式ＲＭで示す構造を有する化合物は、ＲＭ−１、ＲＭ−２、ＲＭ−３、ＲＭ−４、ＲＭ−５、ＲＭ−６、ＲＭ−７、ＲＭ−８、ＲＭ−１１、ＲＭ−１２、ＲＭ−１３、ＲＭ−１４、ＲＭ−２９、ＲＭ−３０、ＲＭ−３１、ＲＭ−３２、ＲＭ−３３、またはＲＭ−３４から選ばれるいずれか１種または少なくとも２種の組み合わせである。
【０１３９】
本願の液晶組成物と重合性化合物とを重合させると、形成される重合粒子は比較的均一で、大きな重合粒子が形成されにくく、更にパネル内に輝点を形成して表示効果に影響を及ぼすことがない。
【０１４０】
本願の液晶組成物は、上記化合物に加え、通常のネマチック液晶、スメクチック液晶、コレステリック液晶、酸化防止剤、紫外線吸収剤、赤外線吸収剤、または光安定剤等を含んでもよい。
【０１４１】
本願の液晶組成物に使用される酸化防止剤、光安定剤等の添加剤としては、以下のものを選択することができる。
【０１４２】
【化９１】
2021510390.tif 000092
【０１４３】
【化９２】
2021510390.tif 000093
【０１４４】
【化９３】
2021510390.tif 000094
【０１４５】
【化９４】
2021510390.tif 000095
【０１４６】
【化９５】
2021510390.tif 000096
【０１４７】
【化９６】
2021510390.tif 000097
【０１４８】
【化９７】
2021510390.tif 000098
【０１４９】
【化９８】
2021510390.tif 000099
【０１５０】
【化９９】
2021510390.tif 000100
【０１５１】
【化１００】
2021510390.tif 000101
【０１５２】
【化１０１】
2021510390.tif 000102
【０１５３】
【化１０２】
2021510390.tif 000103
【０１５４】
【化１０３】
2021510390.tif 000104
【０１５５】
【化１０４】
2021510390.tif 000105
【０１５６】
【化１０５】
2021510390.tif 000106
【０１５７】
【化１０６】
2021510390.tif 000107
【０１５８】
【化１０７】
2021510390.tif 000108
【０１５９】
【化１０８】
2021510390.tif 000109
【０１６０】
【化１０９】
2021510390.tif 000110
【０１６１】
【化１１０】
2021510390.tif 000111
【０１６２】
【化１１１】
2021510390.tif 000112
【０１６３】
【化１１２】
2021510390.tif 000113
【０１６４】
【化１１３】
2021510390.tif 000114
【０１６５】
【化１１４】
2021510390.tif 000115
【０１６６】
【化１１５】
2021510390.tif 000116
【０１６７】
【化１１６】
2021510390.tif 000117
【０１６８】
【化１１７】
2021510390.tif 000118
【０１６９】
【化１１８】
2021510390.tif 000119
【０１７０】
【化１１９】
2021510390.tif 000120
【０１７１】
【化１２０】
2021510390.tif 000121
【０１７２】
【化１２１】
2021510390.tif 000122
【０１７３】
【化１２２】
2021510390.tif 000123
【０１７４】
好ましくは、前記光安定剤は、以下のような安定剤から選ばれる。
【０１７５】
【化１２３】
2021510390.tif 000124
【０１７６】
【化１２４】
2021510390.tif 000125
【０１７７】
【化１２５】
2021510390.tif 000126
【０１７８】
（ただし、ｎは１〜１２の正整数であり、例えば、１、２、３、４、５、６、７、８、９、１０、１１、または１２である。）
【０１７９】
本願の実施形態において、好ましくは、前記光安定剤が前記液晶組成物の全重量の０％〜５％を占め、例えば、０．０５％、０．０８％、０．１％、０．５％、０．８％、１％、１．３％、１．５％、２％、２．５％、３％、３．５％、４％、４．５％または５％を占め、好ましくは、前記光安定剤が前記液晶組成物の全重量の０％〜１％を占め、好ましい形態として、前記光安定剤が前記液晶組成物の全重量の０％〜０．１％を占める。
【０１８０】
別の態様において、本願は、上述したような液晶組成物を含む液晶表示デバイスを提供する。
【発明の効果】
【０１８１】
関連技術に対し、本願は以下の有益な効果を有する。
【０１８２】
（１）本願の液晶組成物は、適当な光学異方性、誘電異方性を有し、良好な低温相溶性および電圧保持率を更に有し、画像残留の問題をより良好に解決できる。
【０１８３】
（２）本願の液晶組成物と重合性化合物とを重合させると、形成される重合粒子は比較的均一で、大きな重合粒子が形成されにくく、更にパネル内に輝点を形成して表示効果に影響を及ぼすことがない。
【発明を実施するための形態】
【０１８４】
以下、具体的な実施形態を参照しながら本願の技術案について更に説明する。当業者であれば、前記実施例が本願を理解するためのものに過ぎず、本願を具体的に限定するものではないことを理解すべきである。
【０１８５】
説明の便宜上、以下の実施例において、液晶組成物の基の構造は、表１に列挙されたコードで表される。
【０１８６】
【表１−１】
2021510390.tif 000127
【０１８７】
【表１−２】
2021510390.tif 000128
【０１８８】
以下のような構造式の化合物を例として、その構造のコードについて説明する。
【０１８９】
【化１２６】
2021510390.tif 000129
【０１９０】
該構造式は、表１に示すコードで表すと、ｎＣＰＰｍとして表すことができ、コードにおけるｎは左端のアルキル基の炭素原子数を表し、例えば、ｎが３であると、該アルキル基が−Ｃ3Ｈ7であることを表し、コードにおけるＣはシクロヘキサン基を表し、Ｐはフェニル基を表し、ｍは右端のアルキル基の炭素原子数を表し、例えば、ｍが２であると、該アルキル基が−Ｃ2Ｈ5であることを表す。
【０１９１】
以下の実施例において、性能試験項目の略号は表２に示すとおりである。
【０１９２】
【表２】
2021510390.tif 000130
【０１９３】
ここで、ＶＨＲ（初期）は、ＴＯＹ０６２５４型液晶物性評価システムを用いて測定され、試験温度が６５℃、試験電圧が５Ｖ、試験周波数が６Ｈｚであった。
【０１９４】
ＶＨＲ（ＵＶ）は、ＴＯＹ０６２５４型液晶物性評価システムを用いて測定され、波長３６５ｎｍ、エネルギー６０００ｍＪ／ｃｍ2の光で液晶を照射した後に測定し、試験温度が６５℃、試験電圧が５Ｖ、試験周波数が６Ｈｚであった。
【０１９５】
以下の実施例の液晶組成物に使用される各成分は、いずれも公知の方法で合成してもよく、市販から入手してもよく、得られた液晶組成物の各成分は、試験により、電子系化合物規格に合わせた。
【０１９６】
以下の実施例における液晶組成物は、各成分の配合比（各実施例における成分の末尾の括弧中は、前記成分の帰属一般式である）に従い、通常の調製方法、例えば、加熱、超音波、懸濁等の方式で混合して液晶組成物を得た。
【０１９７】
［実施例１］
本実施例において、液晶組成物は、以下の表に示す質量百分率含有量の成分を含み、且つ、以下の表３にその性能試験結果を示す。
【０１９８】
【表３】
2021510390.tif 000131
【０１９９】
［実施例２］
本実施例において、液晶組成物は、以下の表に示す質量百分率含有量の成分を含み、且つ、以下の表４にその性能試験結果を示す。
【０２００】
【表４】
2021510390.tif 000132
【０２０１】
［実施例３］
本実施例において、液晶組成物は、以下の表に示す質量百分率含有量の成分を含み、且つ、以下の表５にその性能試験結果を示す。
【０２０２】
【表５】
2021510390.tif 000133
【０２０３】
［実施例４］
本実施例において、液晶組成物は、以下の表に示す質量百分率含有量の成分を含み、且つ、以下の表６にその性能試験結果を示す。
【０２０４】
【表６】
2021510390.tif 000134
【０２０５】
［実施例５］
本実施例において、液晶組成物は、以下の表に示す質量百分率含有量の成分を含み、且つ、以下の表７にその性能試験結果を示す。
【０２０６】
【表７】
2021510390.tif 000135
【０２０７】
［実施例６］
本実施例において、液晶組成物は、以下の表に示す質量百分率含有量の成分を含み、且つ、以下の表８にその性能試験結果を示す。
【０２０８】
【表８】
2021510390.tif 000136
【０２０９】
［実施例７］
本実施例において、液晶組成物は、以下の表に示す質量百分率含有量の成分を含み、且つ、以下の表９にその性能試験結果を示す。
【０２１０】
【表９】
2021510390.tif 000137
【０２１１】
［実施例８］
本実施例において、液晶組成物は、以下の表に示す質量百分率含有量の成分を含み、且つ、以下の表１０にその性能試験結果を示す。
【０２１２】
【表１０】
2021510390.tif 000138
【０２１３】
［比較例１］
該比較例において、液晶組成物は、以下の表に示す質量百分率含有量の成分を含み、且つ、以下の表１１にその性能試験結果を示す。
【０２１４】
【表１１】
2021510390.tif 000139
【０２１５】
［比較例２］
該比較例において、液晶組成物は、以下の表に示す質量百分率含有量の成分を含み、且つ、以下の表１２にその性能試験結果を示す。
【０２１６】
【表１２】
2021510390.tif 000140
【０２１７】
［比較例３］
該比較例において、液晶組成物は、以下の表に示す質量百分率含有量の成分を含み、且つ、以下の表１３にその性能試験結果を示す。
【０２１８】
【表１３】
2021510390.tif 000141
【０２１９】
［比較例４］
該比較例において、液晶組成物は、以下の表に示す質量百分率含有量の成分を含み、且つ、以下の表１４にその性能試験結果を示す。
【０２２０】
【表１４】
2021510390.tif 000142
【０２２１】
実施例１〜３と比較例１〜３との比較により、本願の液晶組成物は、相対的に高い透明点、誘電異方性、光学異方性を維持するとともに、良好な低温相溶性および電圧保持率を有し、画像残留の問題をより良好に解決できることが見られた。実施例５と比較例４との比較により、本願の液晶組成物は、低温相溶性および電圧保持率の点で改善されるほか、透明点および光学異方性も著しく改善されることが見られた。
【０２２２】
［実施例９］
本実施例において、実施例１〜８および比較例１〜４の液晶組成物に、それぞれ０．３％の重合性化合物ＲＭ−１３を加え、完全に溶解させた後、それぞれ４μｍのネガ型液晶垂直配向（ＶＡ）セルに注入し、１６Ｖの電圧を印加してＵＶで１８０ｓ照射し、光学顕微鏡を用いて孔内の重合輝点の様子を観察し、結果を表１５に示す。
【０２２３】
【表１５】
2021510390.tif 000143
【０２２４】
表１５のデータから見られるように、本願の液晶組成物と重合性材料とを組み合わせて使用すると、本願の組成物は、重合性材料の重合を均一にさせることができ、輝点が不良な現象が更に生じにくくなり、液晶表示デバイスの表示パネルの表示効果を向上させる。
【０２２５】
本願は、上記実施例により本願の液晶組成物および液晶表示デバイスを説明したが、本願は上記実施例に限定されるものではなく、すなわち、本願は上記実施例に依存しなければ実施できないことを意味するものではない。
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
少なくとも１種の一般式Ｉの化合物と、少なくとも１種の一般式ＩＩの化合物と、少なくとも１種の一般式ＩＩＩの化合物とを含む、液晶組成物。
【化１】
2021510390.tif 000191
【化２】
2021510390.tif 000192
【化３】
2021510390.tif 000193
（Ｒ1、Ｒ2、Ｒ3、Ｒ4およびＲ5は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基のいずれか１種であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、または３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−、または−ＣＯＯ−基により置換された基であり、
Ｒ6は、１〜１２個の炭素原子を含む直鎖もしくは分岐鎖のアルキル基であり、環
【化４】
2021510390.tif 000194
は、それぞれ独立して
【化５】
2021510390.tif 000195
であり、ｎ1は１または２であり、ｎ2は０または１であり、ｍ1およびｍ2は独立して０または１である。）
【請求項２】
前記一般式Ｉの化合物が液晶組成物の全重量の１％〜６０％を占め、好ましくは５％〜５０％を占め、好ましくは１０％〜４５％を占め、前記一般式ＩＩＩの化合物が液晶組成物の全重量の１％〜２０％を占める、請求項１に記載の液晶組成物。
【請求項３】
前記一般式ＩＩの化合物が液晶組成物の全重量の１０％以上を占め、好ましくは１０％〜３０％を占め、好ましくは１３％〜３０％を占め、好ましくは１５％〜３０％を占める、請求項１または２に記載の液晶組成物。
【請求項４】
前記一般式Ｉの化合物は、
【化６】
2021510390.tif 000196
および／または
【化７】
2021510390.tif 000197
であり、
前記一般式ＩＩの化合物は、以下のような構造を有する化合物のいずれか１種または少なくとも２種の組み合わせであり、
【化８】
2021510390.tif 000198
【化９】
2021510390.tif 000199
【化１０】
2021510390.tif 000200
【化１１】
2021510390.tif 000201
【化１２】
2021510390.tif 000202
【化１３】
2021510390.tif 000203
【化１４】
2021510390.tif 000204
前記一般式ＩＩＩの化合物は、以下のような構造を有する化合物のいずれか１種または少なくとも２種の組み合わせである、請求項１〜３のいずれか１項に記載の液晶組成物。
【化１５】
2021510390.tif 000205
【化１６】
2021510390.tif 000206
【化１７】
2021510390.tif 000207
【化１８】
2021510390.tif 000208
【化１９】
2021510390.tif 000209
【請求項５】
前記液晶組成物は、少なくとも１種の一般式ＩＶの化合物を更に含み、
【化２０】
2021510390.tif 000210
（ただし、Ｒ7およびＲ8は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基のいずれか１種であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−または−ＣＯＯ−により置換された基であり、環
【化２１】
2021510390.tif 000211
であり、Ｚ1は−ＣＨ2ＣＨ2−、−ＣＨ2Ｏ−、−ＯＣＨ2−、−ＣＯ−Ｏ−、−Ｏ−ＣＯ−または単結合であり、ｎ3は０、１または２であり、ａは０または１であり、ａが０である場合、ｎ3は１であり、且つ環
【化２２】
2021510390.tif 000212
ではない。）
好ましくは、前記一般式ＩＶの化合物が液晶組成物の全重量の５％〜８０％を占め、好ましくは１０％〜７０％を占め、好ましくは１５％〜６０％を占め、
好ましくは、前記一般式ＩＶの化合物は、以下のような構造を有する化合物のいずれか１種または少なくとも２種の組み合わせである、請求項１〜４のいずれか１項に記載の液晶組成物。
【化２３】
2021510390.tif 000213
【化２４】
2021510390.tif 000214
【化２５】
2021510390.tif 000215
【化２６】
2021510390.tif 000216
【化２７】
2021510390.tif 000217
【化２８】
2021510390.tif 000218
【化２９】
2021510390.tif 000219
【化３０】
2021510390.tif 000220
【化３１】
2021510390.tif 000221
【請求項６】
前記液晶組成物は、少なくとも１種の一般式Ｖの化合物を更に含み、
【化３２】
2021510390.tif 000222
（ただし、Ｘ1およびＸ2は、独立して１〜１２個の炭素原子を含む直鎖もしくは分岐鎖のアルキル基、２〜１２個の炭素原子を含む直鎖もしくは分岐鎖のアルケニル基である。）
好ましくは、前記一般式Ｖの化合物が液晶組成物の全重量の１％〜３０％を占め、好ましくは１％〜２０％を占め、好ましくは１％〜１５％を占める、請求項１〜５のいずれか１項に記載の液晶組成物。
【請求項７】
前記液晶組成物は、少なくとも１種の一般式ＶＩの化合物を更に含み、
【化３３】
2021510390.tif 000223
（ただし、Ｒ9およびＲ10は、それぞれ独立して１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基のいずれか１種であり、あるいは前記１〜１２個の炭素原子を含む直鎖もしくは分岐鎖のアルキル基またはアルコキシ基、２〜１２個の炭素原子を含む直鎖もしくは分岐鎖のアルケニル基またはアルケニルオキシ基、３〜１２個の炭素原子を含むシクロアルキル基における１つまたは２つの隣接しない−ＣＨ2−基が、酸素原子が直接隣接しないように−Ｏ−、−ＣＨ＝ＣＨ−、−ＣＯ−、−ＯＣＯ−または−ＣＯＯ−により置換された基であり、環
【化３４】
2021510390.tif 000224
であり、ｎ4は１、２または３であり、Ｚ2は−ＣＨ2ＣＨ2−、−ＣＯ−Ｏ−、−Ｏ−ＣＯ−、−Ｃ≡Ｃ−または単結合である。）
好ましくは、前記一般式ＶＩの化合物が液晶組成物の全重量の０％〜６０％を占め、好ましくは１％〜３０％を占め、好ましくは１％〜２０％を占め、
好ましくは、前記一般式ＶＩの化合物は、以下のような構造を有する化合物のいずれか１種または少なくとも２種の組み合わせである、請求項１〜６のいずれか１項に記載の液晶組成物。
【化３５】
2021510390.tif 000225
【化３６】
2021510390.tif 000226
【化３７】
2021510390.tif 000227
【化３８】
2021510390.tif 000228
【化３９】
2021510390.tif 000229
【化４０】
2021510390.tif 000230
【化４１】
2021510390.tif 000231
【化４２】
2021510390.tif 000232
【化４３】
2021510390.tif 000233
【化４４】
2021510390.tif 000234
【化４５】
2021510390.tif 000235
【化４６】
2021510390.tif 000236
【化４７】
2021510390.tif 000237
【請求項８】
前記液晶組成物は、少なくとも１種の重合性化合物を更に含む、請求項１〜７のいずれか１項に記載の液晶組成物。
【請求項９】
請求項１〜８のいずれか１項に記載の液晶組成物を含む、液晶表示デバイス。
【請求項１０】
前記液晶表示デバイスの表示方式は、垂直配向型、インプレーンスイッチング型またはポリマー安定化配向型であり、前記液晶表示デバイスの駆動方式はアクティブマトリクス型である、請求項９に記載の液晶表示デバイス。
【手続補正２】
【補正対象書類名】明細書
【補正対象項目名】０１８６
【補正方法】変更
【補正の内容】
【０１８６】
【表１−１】
2021510390.tif 000238
【国際調査報告】
2021510390.tif 000239
2021510390.tif 000240
2021510390.tif 000241
2021510390.tif 000242